(57)【要約】      （修正有）【課題】焼結体からなる光取り出し層を形成しなくても、有機ＥＬ素子の光取り出し効率を高めることができ、しかも生産性に優れるガラスを提案する。【解決手段】屈折率ｎｄが１．５５以上であり、少なくとも第一の相と第二の相を含む分相構造を有すると共に、第一の相中のＳｉＯ２の含有量が、第二の相中のＳｉＯ２の含有量よりも多い分相ガラスであり、亦、第二の相中のＢ２Ｏ３の含有量が第一の相中のＢ２Ｏ３の含有量より多い分相ガラスであり、ガラス組成として、質量％で、ＳｉＯ２３０〜７５％、Ａｌ２Ｏ３０〜３５％、Ｂ２Ｏ３０．１〜５０％、Ｐ２Ｏ５の含有量が０．００１〜１０質量％を含有する分相ガラス。【選択図】図１
2016064970.tif 000002
【特許請求の範囲】
【請求項１】
屈折率ｎｄが１．５５以上であり、少なくとも第一の相と第二の相を含む分相構造を有すると共に、第一の相中のＳｉＯ２の含有量が、第二の相中のＳｉＯ２の含有量よりも多いことを特徴とする分相ガラス。
【請求項２】
屈折率ｎｄが１．５５以上であり、少なくとも第一の相と第二の相を含む分相構造を有すると共に、第二の相中のＢ２Ｏ３の含有量が、第一の相中のＢ２Ｏ３の含有量よりも多いことを特徴とする分相ガラス。
【請求項３】
屈折率ｎｄが１．６５未満であることを特徴とする請求項１又は２に記載の分相ガラス。
【請求項４】
ガラス組成として、質量％で、ＳｉＯ２  ３０〜７５％、Ａｌ２Ｏ３  ０〜３５％、Ｂ２Ｏ３  ０．１〜５０％を含有することを特徴とする請求項１〜３の何れかに記載の分相ガラス。
【請求項５】
ガラス組成中のＰ２Ｏ５の含有量が０．００１〜１０質量％であることを特徴とする請求項１〜４の何れかに記載の分相ガラス。
【請求項６】
ガラス組成中の質量比（Ａｌ２Ｏ３＋Ｂ２Ｏ３）／ＳｉＯ２が０．３以上であることを特徴とする請求項１〜５の何れかに記載の分相ガラス。
【請求項７】
ガラス組成中の質量比ＴｉＯ２／Ｂ２Ｏ３が０．０１〜２であることを特徴とする請求項１〜６の何れかに記載の分相ガラス。
【請求項８】
ガラス組成中のＢａＯ−ＳｒＯの含有量が１〜１２質量％であることを特徴とする請求項１〜７の何れかに記載の分相ガラス。
【請求項９】
波長４００〜７００ｎｍにおいてヘーズ値が５％以上の波長を有することを特徴とする請求項１〜８の何れかに記載の分相ガラス。
【請求項１０】
波長４００〜７００ｎｍにおける全光線透過率が１０％以上であることを特徴とする請求項１〜９の何れかに記載の分相ガラス。
【請求項１１】
平板形状であることを特徴とする請求項１〜１０の何れかに記載の分相ガラス。
【請求項１２】
オーバーフローダウンドロー法で成形されてなることを特徴とする請求項１〜１１の何れかに記載の分相ガラス。
【請求項１３】
別途の熱処理工程を経ていないことを特徴とする請求項１〜１２の何れかに記載の分相ガラス。
【請求項１４】
有機ＥＬ素子に組み込んだ時に、有機ＥＬ素子の電流効率が、屈折率ｎｄが同程度の分相していないガラスを組み込んだ場合よりも高くなることを特徴とする請求項１〜１３の何れかに記載の分相ガラス。
【請求項１５】
有機ＥＬ照明に用いることを特徴とする請求項１〜１４の何れかに記載の分相ガラス。
【請求項１６】
請求項１〜１５の何れかに記載の分相ガラスを備えてなることを特徴とする有機ＥＬデバイス。
【発明の詳細な説明】
【技術分野】
【０００１】
本発明は、分相ガラスに関し、具体的には、光散乱機能を有する分相ガラスに関する。
【背景技術】
【０００２】
近年、家電製品の普及、大型化、多機能化等の理由から、家庭等の生活空間で消費されるエネルギーが増えている。特に、照明機器のエネルギー消費が多くなっている。このため、高効率の照明が活発に検討されている。
【０００３】
照明用光源は、限られた範囲を照らす「指向性光源」と、広範囲を照らす「拡散光源」とに分けられる。ＬＥＤ照明は、「指向性光源」に相当し、白熱球の代替として採用されつつある。その一方で、「拡散光源」に相当する蛍光灯の代替光源が望まれており、その候補として、有機ＥＬ（エレクトロルミネッセンス）照明が有力である。
【０００４】
有機ＥＬ素子は、ガラス板と、陽極である透明導電膜と、電流の注入によって発光するエレクトロルミネッセンスを呈する有機化合物からなる一層又は複数層の発光層を含む有機ＥＬ層と、陰極とを備えた素子である。有機ＥＬ素子に用いられる有機ＥＬ層として、低分子色素系材料、共役高分子系材料等が用いられており、発光層を形成する場合、ホール注入層、ホール輸送層、電子輸送層、電子注入層等との積層構造が形成される。このような積層構造を有する有機ＥＬ層を、陽極と陰極の間に配置し、陽極と陰極に電界を印加することにより、陽極である透明電極から注入された正孔と、陰極から注入された電子とが、発光層内で再結合し、その再結合エネルギーによって発光中心が励起されて、発光する。
【０００５】
有機ＥＬ素子は、携帯電話、ディスプレイ用途として検討が進められており、一部では既に実用化されている。また、有機ＥＬ素子は、液晶ディスプレイ、プラズマディスプレイ等の薄型テレビと同等の発光効率を有している。
【０００６】
しかし、有機ＥＬ素子を照明用光源に適用するためには、輝度が未だ実用レベルに到達しておらず、更なる発光効率の改善が必要である。
【０００７】
ガラス板と空気の屈折率差に起因して、ガラス板内に光が閉じ込められることが輝度低下の原因の一つである。例えば、屈折率ｎｄ１．５０のガラス板を用いた場合、空気の屈折率ｎｄは１．０であるため、臨界角はスネルの法則より４２°と計算される。よって、この臨界角以上の入射角の光は、全反射を起こし、ガラス板内に閉じ込められて、空気中に取り出されないことになる。
【先行技術文献】
【特許文献】
【０００８】
【特許文献１】特開２０１２−２５６３４号公報
【発明の概要】
【発明が解決しようとする課題】
【０００９】
上記問題を解決するために、透明導電膜等とガラス板の間に、光取り出し層を形成することが検討されている。例えば、特許文献１には、ソーダガラス板の表面に、高屈折率のガラスフリットを焼結させた光取り出し層を形成すると共に、光取り出し層内に散乱物質を分散させることにより、光取り出し効率を高めることが記載されている。
【００１０】
しかし、ガラス板の表面に光取り出し層を形成するためには、ガラス板の表面にガラスペーストを塗布する印刷工程が必要になり、この工程は生産コストの高騰を招く。更に、ガラスフリット中に散乱粒子を分散させる場合、散乱粒子自体の吸収により光取り出し層の透過率が低くなる。
【００１１】
本発明は、上記事情に鑑みなされたものであり、その技術的課題は、焼結体からなる光取り出し層を形成しなくても、有機ＥＬ素子の光取り出し効率を高めることができ、しかも生産性に優れるガラスを創案することである。
【課題を解決するための手段】
【００１２】
本発明者は、鋭意検討の結果、高屈折率の分相ガラスを用いることにより、上記技術的課題を解決し得ることを見出し、本発明として提案するものである。すなわち、本発明の分相ガラスは、屈折率ｎｄが１．５５以上であり、少なくとも第一の相と第二の相を含む分相構造を有すると共に、第一の相中のＳｉＯ２の含有量が、第二の相中のＳｉＯ２の含有量よりも多いことを特徴とする。ここで、「屈折率ｎｄ」は、屈折率測定器で測定したｄ線の値を指す。例えば、まず２５ｍｍ×２５ｍｍ×約３ｍｍの直方体試料を作製し、（徐冷点Ｔａ＋３０℃）から（歪点Ｐｓ−５０℃）までの温度域を０．１℃／分の冷却速度で徐冷処理した後、屈折率ｎｄが整合する浸液を浸透させながら、島津製作所社製の屈折率測定器ＫＰＲ−２０００により測定可能である。また、第一の相と第二の相の形成に伴う光散乱は、目視で確認可能である。更に、１Ｍの塩酸溶液に１０分間浸漬させた後の試料表面を走査型電子顕微鏡で観察すれば、各相の詳細を確認可能である。
【００１３】
本発明の分相ガラスは、少なくとも第一の相と第二の相を含む分相構造を有すると共に、第一の相中のＳｉＯ２の含有量が、第二の相中のＳｉＯ２の含有量よりも多いことを特徴とする。このようにすれば、有機ＥＬデバイスに適用した場合、有機ＥＬ層からガラス板へ入射した光が、第一の相と第二の相の界面で散乱するため、光を外部に取り出し易くなり、結果として、焼結体からなる光取り出し層を形成しなくても、光取り出し効率を高めることができる。なお、「有機ＥＬデバイス」には、有機ＥＬ照明のみならず、有機ＥＬディスプレイ等が含まれる。
【００１４】
本発明の分相ガラスは、屈折率ｎｄが１．５５以上である。従来の有機ＥＬ照明等の有機ＥＬデバイスは、ガラス板と透明導電膜等の屈折率差が大きいことに起因して、有機ＥＬ層から入射した光がガラス板と透明導電膜等の界面で反射し、光取り出し効率が低下するという問題もあった。具体的には、透明導電膜の屈折率ｎｄは１．９〜２．０であり、有機ＥＬ層の屈折率ｎｄは１．８〜１．９であった。これに対して、ガラス板の屈折率ｎｄは、通常、１．５０程度であった。そこで、上記のように屈折率ｎｄを規制すれば、ガラス板と透明導電膜等の屈折率差が小さくなるため、有機ＥＬ層から入射した光がガラス板と透明導電膜等の界面で反射し難くなり、光取り出し効率を高めることができる。
【００１５】
第二に、本発明の分相ガラスは、屈折率ｎｄが１．５５以上であり、少なくとも第一の相と第二の相を含む分相構造を有すると共に、第二の相中のＢ２Ｏ３の含有量が、第一の相中のＢ２Ｏ３の含有量よりも多いことを特徴とする。
【００１６】
第三に、本発明の分相ガラスは、屈折率ｎｄが１．６５未満であることが好ましい。
【００１７】
第四に、本発明の分相ガラスは、ガラス組成として、質量％で、ＳｉＯ２  ３０〜７５％、Ａｌ２Ｏ３  ０〜３５％、Ｂ２Ｏ３  ０．１〜５０％を含有することが好ましい。このようにすれば、屈折率を高め易くなり、またガラス板の生産性を高め易くなる。
【００１８】
第五に、本発明の分相ガラスは、ガラス組成中のＰ２Ｏ５の含有量が０．００１〜１０質量％であることが好ましい。
【００１９】
第六に、本発明の分相ガラスは、ガラス組成中の質量比（Ａｌ２Ｏ３＋Ｂ２Ｏ３）／ＳｉＯ２が０．３以上であることが好ましい。
【００２０】
第七に、本発明の分相ガラスは、ガラス組成中の質量比ＴｉＯ２／Ｂ２Ｏ３が０．０１〜２であることが好ましい。
【００２１】
第八に、本発明の分相ガラスは、ガラス組成中のＢａＯ−ＳｒＯの含有量が１〜１２質量％であることが好ましい。
【００２２】
第九に、本発明の分相ガラスは、波長４００〜７００ｎｍにおいてヘーズ値が５％以上の波長を有することが好ましい。このようにすれば、ガラス中で光が散乱し易くなるため、光を外部に取り出し易くなり、結果として、光取り出し効率を高め易くなる。ここで、「ヘーズ値」は、（拡散透過率）×１００／（全光線透過率）で算出される値である。「拡散透過率」は、分光光度計（例えば、島津製作所社製ＵＶ−２５００ＰＣ）により厚み方向で測定した値であり、例えば、両表面が鏡面研磨されたガラスを測定試料とすることができる。「全光線透過率」は、分光光度計（例えば、島津製作所社製ＵＶ−２５００ＰＣ）により厚み方向で測定した値であり、例えば、両表面が鏡面研磨されたガラスを測定試料とすることができる。
【００２３】
第十に、本発明の分相ガラスは、波長４００〜７００ｎｍにおける全光線透過率が１０％以上であることが好ましい。
【００２４】
第十一に、本発明の分相ガラスは、平板形状であることが好ましい。
【００２５】
第十二に、本発明の分相ガラスは、オーバーフローダウンドロー法で成形されてなることが好ましい。
【００２６】
第十三に、本発明の分相ガラスは、別途の熱処理工程を経ていないことが好ましく、成形工程で分相しているか、或いは成形直後の徐冷（冷却）工程で分相していることが好ましい。このようにすれば、ガラスの製造工程数が減少し、ガラスの生産性を高めることができる。
【００２７】
第十四に、本発明の分相ガラスは、有機ＥＬ素子に組み込んだ時に、有機ＥＬ素子の電流効率が、屈折率ｎｄが同程度の分相していないガラスを組み込んだ場合よりも高くなることが好ましい。ここで、「電流効率」は、ガラスを用いて有機ＥＬ素子を作製した後、ガラスの厚み方向に対して垂直な方向に輝度計を設置し、ガラスの正面輝度を測定することで算出することができる。「屈折率ｎｄが同程度」とは、屈折率ｎｄが±０．０１の範囲内であることを指す。
【００２８】
第十五に、本発明の分相ガラスは、有機ＥＬデバイス、特に有機ＥＬ照明に用いることが好ましい。
【００２９】
第十六に、本発明の有機ＥＬデバイスは、上記の分相ガラスを備えてなることが好ましい。
【図面の簡単な説明】
【００３０】
【図１】［実施例２］に係る試料Ｎｏ．３を１Ｍの塩酸溶液に１０分間浸漬させた後、得られた試料表面を走査型電子顕微鏡で観察した像である。
【図２】［実施例２］に係る試料Ｎｏ．６を１Ｍの塩酸溶液に１０分間浸漬させた後、得られた試料表面を走査型電子顕微鏡で観察した像である。
【図３】［実施例２］に係る試料Ｎｏ．８を１Ｍの塩酸溶液に１０分間浸漬させた後、得られた試料表面を走査型電子顕微鏡で観察した像である。
【図４】［実施例２］に係る試料Ｎｏ．９を１Ｍの塩酸溶液に１０分間浸漬させた後、得られた試料表面を走査型電子顕微鏡で観察した像である。
【図５】［実施例３］に係る試料Ｎｏ．６（板厚０．７ｍｍ）の両表面を鏡面研磨し、分光光度計により、厚み方向の全光線透過率及び拡散透過率を測定したデータである。
【図６】［実施例３］に係る試料Ｎｏ．７（板厚０．７ｍｍ）の両表面を鏡面研磨し、分光光度計により、厚み方向の全光線透過率及び拡散透過率を測定したデータである。
【図７】［実施例３］に係る試料Ｎｏ．８（板厚０．７ｍｍ）の両表面を鏡面研磨し、分光光度計により、厚み方向の全光線透過率及び拡散透過率を測定したデータである。
【図８】［実施例３］に係る試料Ｎｏ．９（板厚０．７ｍｍ）の両表面を鏡面研磨し、分光光度計により、厚み方向の全光線透過率及び拡散透過率を測定したデータである。
【発明を実施するための形態】
【００３１】
本発明の分相ガラスは、少なくとも第一の相と第二の相を含む分相構造を有すると共に、第一の相中のＳｉＯ２の含有量が、第二の相中のＳｉＯ２の含有量よりも多いことが好ましく、またガラス組成中にＢ２Ｏ３を含む場合、第二の相中のＢ２Ｏ３の含有量が、第一の相中のＢ２Ｏ３の含有量よりも多いことが好ましい。このようにすれば、第一の相と第二の相の屈折率が相違し易くなり、ガラスの散乱機能を高めることができる。
【００３２】
本発明の分相ガラスは、屈折率ｎｄは、１．５５以上であり、好ましくは１．５６以上、１．５７以上、１．５８以上、１．５９以上、１．６０以上、１．６１以上、１．６２以上、特に１．６３以上である。屈折率ｎｄが１．５５未満になると、ガラス板と透明導電膜等の界面の反射によって光を効率良く取り出すことが困難になる。一方、屈折率ｎｄが高過ぎると、耐失透性を高める成分の導入が制限されるため、液相粘度が高いガラス板を作製し難くなる。またガラス板と空気の界面での反射率が高くなり、光を外部に取り出し難くなる。よって、屈折率ｎｄは、好ましくは２．３０以下、２．００以下、１．８０以下、特に１．６５未満である。
【００３３】
本発明の分相ガラスにおいて、少なくとも一方の相（第一の相及び／又は第二の相）の分相粒子の平均粒子径は０．０１〜５μｍ、特に０．０２〜１μｍが好ましい。分相粒子の平均粒子径が小さいと、有機ＥＬ層から放射した光が、第一の相と第二の相の界面で散乱し難くなる。一方、分相粒子の平均粒子径が大きいと、散乱強度が強くなり過ぎて、全光線透過率が低下する虞がある。
【００３４】
本発明の分相ガラスは、ガラス組成として、質量％で、ＳｉＯ２  ３０〜７５％、Ａｌ２Ｏ３  ０〜３５％、Ｂ２Ｏ３  ０．１〜５０％を含有することが好ましい。以下、上記のように各成分を限定した理由を説明する。なお、各成分の含有範囲の説明において、％表示は、質量％を意味する。
【００３５】
ＳｉＯ２の含有量は３０〜７５％が好ましい。ＳｉＯ２の含有量が多くなると、溶融性、成形性が低下し易くなり、また屈折率が低下し易くなる。よって、ＳｉＯ２の好適な上限範囲は７５％以下、７０％以下、６５％以下、６０％以下、５５％以下、５０％以下、４５％以下、４２％以下、４０％以下、特に４０％未満である。一方、ＳｉＯ２の含有量が少なくなると、ガラス網目構造を形成し難くなり、ガラス化が困難になる。またガラスの粘性が低下し過ぎて、高い液相粘度を確保し難くなる。よって、ＳｉＯ２の好適な下限範囲は３０％以上、３２％以上、３４％以上、特に３６％以上である。
【００３６】
Ａｌ２Ｏ３の含有量は０〜３５％が好ましい。Ａｌ２Ｏ３は、耐失透性を高める成分であるが、Ａｌ２Ｏ３の含有量が多過ぎると、分相性が低下し易くなることに加えて、ガラス組成の成分バランスが損なわれて、逆に耐失透性が低下し易くなる。また耐酸性が低下し易くなる。よって、Ａｌ２Ｏ３の好適な上限範囲は３５％以下、３０％以下、２５％以下、２０％以下、１５％以下、１２％以下、１０％以下、特に８％以下であり、好適な下限範囲は０．１％以上、３％以上、４％以上、特に５％以上である。
【００３７】
Ｂ２Ｏ３の含有量は０．１〜５０％が好ましい。Ｂ２Ｏ３は、分相性を高める成分であるが、Ｂ２Ｏ３の含有量が多過ぎると、ガラス組成の成分バランスが損なわれて、耐失透性が低下し易くなることに加えて、耐酸性が低下し易くなる。よって、Ｂ２Ｏ３の好適な上限範囲は５０％以下、４０％以下、３０％以下、２５％以下、２０％以下、１７％以下、特に１５％以下であり、好適な下限範囲は０．１％以上、０．５％以上、１％以上、４％以上、７％以上、９％以上、特に１０％以上である。
【００３８】
質量比（Ａｌ２Ｏ３＋Ｂ２Ｏ３）／ＳｉＯ２は、好ましくは０．３以上、０．３３以上、０．３５以上、０．３７以上、０．３９以上、０．４以上、０．４１以上、０．４２以上、０．４３〜０．７、０．４４〜０．６５、特に０．４５〜０．６である。このようにすれば、屈折率、分相性、耐失透性を同時に高め易くなる。なお、「（Ａｌ２Ｏ３＋Ｂ２Ｏ３）／ＳｉＯ２」は、Ａｌ２Ｏ３とＢ２Ｏ３の合量をＳｉＯ２の含有量で除した値である。
【００３９】
上記成分以外にも、例えば、以下の成分を導入することができる。
【００４０】
Ｌｉ２Ｏの含有量は０〜３０％が好ましい。Ｌｉ２Ｏは、分相性を高める成分であるが、Ｌｉ２Ｏの含有量が多過ぎると、液相粘度が低下し易くなり、また歪点が低下し易くなる。更に、酸によるエッチング工程において、アルカリ成分が溶出し易くなる。よって、Ｌｉ２Ｏの好適な上限範囲は３０％以下、２０％以下、１０％以下、５％以下、１％未満、特に０．５％以下である。
【００４１】
Ｎａ２Ｏの含有量は０〜３０％が好ましい。Ｎａ２Ｏは、分相性を高める成分であるが、Ｎａ２Ｏの含有量が多過ぎると、液相粘度が低下し易くなり、また歪点が低下し易くなる。更に、酸によるエッチング工程において、アルカリ成分が溶出し易くなる。よって、Ｎａ２Ｏの好適な上限範囲は３０％以下、２０％以下、１０％以下、５％以下、１％未満、特に０．５％以下である。
【００４２】
Ｋ２Ｏの含有量は０〜３０％が好ましい。Ｋ２Ｏは、分相性を高める成分であるが、Ｋ２Ｏの含有量が多過ぎると、液相粘度が低下し易くなり、また歪点が低下し易くなる。更に、酸によるエッチング工程において、アルカリ成分が溶出し易くなる。よって、Ｋ２Ｏの好適な上限範囲は３０％以下、２０％以下、１０％以下、５％以下、１％未満、特に０．５％以下である。
【００４３】
ＭｇＯの含有量は０〜３０％が好ましい。ＭｇＯは、屈折率、ヤング率、歪点を高める成分であると共に、高温粘度を低下させる成分であるが、ＭｇＯを多量に含有させると、液相温度が上昇して、耐失透性が低下したり、密度が高くなり過ぎる虞がある。よって、ＭｇＯの好適な上限範囲は３０％以下、２０％以下、１０％以下、８％以下、７％以下、６％以下、特に５％以下である。なお、ＭｇＯを導入する場合、好適な下限範囲は０．１％以上、０．５％以上、特に１％以上である。
【００４４】
ＣａＯの含有量は０〜３０％が好ましい。ＣａＯは、高温粘度を低下させる成分であるが、ＣａＯの含有量が多くなると、密度が高くなり易く、またガラス組成の成分バランスが損なわれて、耐失透性が低下し易くなる。よって、ＣａＯの好適な上限範囲は３０％以下、２０％以下、１０％以下、８％以下、５％以下、特に３％以下であり、好適な下限範囲は０．１％以上、０．５％以上、特に１％以上である。
【００４５】
ＳｒＯの含有量は０〜３０％が好ましい。ＳｒＯの含有量が多くなると、屈折率、密度が高くなり易く、またガラス組成の成分バランスが損なわれて、耐失透性が低下し易くなる。よって、ＳｒＯの好適な上限範囲は３０％以下、２５％以下、２０％以下、１８％以下、特に１５％以下であり、好適な下限範囲は１％以上、３％以上、５％以上、７％以上、９％以上、特に１０％以上である。
【００４６】
ＢａＯは、アルカリ土類金属酸化物の中ではガラスの粘性を極端に低下させずに、屈折率を高める成分である。ＢａＯの含有量が多くなると、屈折率、密度が高くなり易く、またＢａＯの含有量が多過ぎると、ガラス組成の成分バランスが損なわれて、耐失透性が低下し易くなる。よって、ＢａＯの好適な上限範囲は４０％以下、３０％以下、２６％以下、２４％以下、２２％以下、特に２０％以下であり、好適な下限範囲は１％以上、５％超、７％超、１０％以上、１２％以上、１４％以上、特に１６％以上である。
【００４７】
ＭｇＯ＋ＣａＯ＋ＳｒＯ＋ＢａＯの含有量は、屈折率と耐失透性の観点から、好ましくは２５〜４０％、２８〜３７％、特に３０〜３５％である。ここで、「ＭｇＯ＋ＣａＯ＋ＳｒＯ＋ＢａＯ」は、ＭｇＯ、ＣａＯ、ＳｒＯ及びＢａＯの合量を指す。
【００４８】
ＢａＯ−ＳｒＯの含有量は、好ましくは１〜１２％、２〜１１％、３〜１０％、４〜９％、特に５〜８％である。このようにすれば、高屈折率を維持しながら、耐失透性を高め易くなる。なお、「ＢａＯ−ＳｒＯ」は、ＢａＯの含有量からＳｒＯの含有量を減じた値を指す。
【００４９】
ＺｎＯの含有量は０〜２０％が好ましい。ＺｎＯの含有量が多くなると、屈折率、密度が高くなり易く、またガラス組成の成分バランスが損なわれて、耐失透性が低下し易くなる。よって、ＺｎＯの好適な上限範囲は２０％以下、１０％以下、７％以下、５％以下、特に４％以下であり、好適な下限範囲は０．１％以上、０．５％以上、１％以上、１．５％以上、特に２％以上である。
【００５０】
ＴｉＯ２は、屈折率を高める成分であり、その含有量は０〜２０％が好ましい。しかし、ＴｉＯ２の含有量が多くなると、ガラス組成の成分バランスが損なわれて、耐失透性が低下し易くなる。また全光線透過率が低下する虞がある。よって、ＴｉＯ２の好適な上限範囲は２０％以下、１５％以下、１０％以下、特に８％以下であり、好適な下限範囲は０．００１％以上、０．０１％以上、０．１％以上、１％以上、２％以上、３％以上、４％以上、特に５％以上である。
【００５１】
質量比ＴｉＯ２／Ｂ２Ｏ３は、好ましくは０．０１〜２、０．１〜１．７、０．１５〜１．４、０．２〜１．２、０．２５〜１、特に０．３〜０．８である。このようにすれば、高屈折率と高分相性を両立し易くなる。なお、「ＴｉＯ２／Ｂ２Ｏ３」は、ＴｉＯ２の含有量をＢ２Ｏ３の含有量を除した値である。
【００５２】
ＺｒＯ２は、屈折率を高める成分であり、その含有量は０〜２０％が好ましい。しかし、ＺｒＯ２の含有量が多くなると、ガラス組成の成分バランスが損なわれて、耐失透性が低下し易くなる。よって、ＺｒＯ２の好適な上限範囲は２０％以下、１０％以下、特に５％以下であり、好適な下限範囲は０．００１％以上、０．０１％以上、０．１％以上、１％以上、１．５％以上、特に２％以上である。
【００５３】
Ｐ２Ｏ５は、分相性を高める成分であり、その含有量は０〜１０％が好ましい。しかし、Ｐ２Ｏ５の含有量が多くなると、ガラス組成の成分バランスが損なわれて、耐失透性が低下し易くなる。よって、Ｐ２Ｏ５の好適な上限範囲は１０％以下、７％以下、４％以下、３％以下、特に２％以下であり、好適な下限範囲は０．００１％以上、０．０１％以上、０．１％以上、１％以上、１．４％以上、特に１．６％以上である。
【００５４】
質量比Ｐ２Ｏ５／（ＭｇＯ＋ＣａＯ）は、好ましくは０．１以上、０．２以上、０．３以上、０．４以上、０．５以上、特に０．６超である。このようにすれば、高歪点を維持しつつ、分相性を高めることができる。ここで、「Ｐ２Ｏ５／（ＭｇＯ＋ＣａＯ）」は、Ｐ２Ｏ５の含有量をＭｇＯとＣａＯの合量で除した値である。
【００５５】
Ｌａ２Ｏ３は、屈折率を高める成分であり、その含有量は０〜１０％が好ましい。Ｌａ２Ｏ３の含有量が多くなると、密度が高くなり易く、また耐失透性や耐酸性が低下し易くなる。更に原料コストが上昇して、ガラス板の製造コストが高騰し易くなる。よって、Ｌａ２Ｏ３の好適な上限範囲は１０％以下、５％以下、３％以下、１％以下、０．５％以下、特に０．１％以下である。
【００５６】
Ｎｂ２Ｏ５は、屈折率を高める成分であり、その含有量は０〜１０％が好ましい。Ｎｂ２Ｏ５の含有量が多くなると、密度が高くなり易く、また耐失透性が低下し易くなる。更に原料コストが上昇して、ガラス板の製造コストが高騰し易くなる。よって、Ｎｂ２Ｏ５の好適な上限範囲は１０％以下、５％以下、３％以下、１％以下、０．５％以下、特に０．１％以下である。
【００５７】
Ｇｄ２Ｏ３は、屈折率を高める成分であり、その含有量は０〜１０％が好ましい。Ｇｄ２Ｏ３の含有量が多くなると、密度が高くなり過ぎたり、ガラス組成の成分バランスを欠いて、耐失透性が低下したり、高温粘性が低下し過ぎて、高い液相粘度を確保し難くなる。よって、Ｇｄ２Ｏ３の好適な上限範囲は１０％以下、５％以下、３％以下、１％以下、０．５％以下、特に０．１％以下である。
【００５８】
レアメタル酸化物の含有量は合量で０〜１０％が好ましい。レアメタル酸化物は、屈折率を高める成分であるが、これらの成分の含有量が多くなると、密度、熱膨張係数が高くなり易く、また耐失透性が低下して、高い液相粘度を確保し難くなる。更に原料コストが上昇して、ガラス板の製造コストが高騰し易くなる。よって、レアメタル酸化物の好適な上限範囲は１０％以下、５％以下、３％以下、１％以下、０．５％以下、特に０．１％以下である。なお、本発明でいう「レアメタル酸化物」は、Ｌａ２Ｏ３、Ｎｄ２Ｏ３、Ｇｄ２Ｏ３、ＣｅＯ２等の希土類酸化物、Ｙ２Ｏ３、Ｎｂ２Ｏ５、Ｔａ２Ｏ５を指す。
【００５９】
清澄剤として、下記酸化物換算で、Ａｓ２Ｏ３、Ｓｂ２Ｏ３、ＳｎＯ２、Ｆｅ２Ｏ３、Ｆ、Ｃｌ、ＳＯ３、ＣｅＯ２の群から選択された一種又は二種以上を０〜３％導入することができる。特に、清澄剤として、ＳｎＯ２、Ｆｅ２Ｏ３及びＣｅＯ２が好ましい。一方、Ａｓ２Ｏ３とＳｂ２Ｏ３は、環境的観点から、その使用を極力控えることが好ましく、各々の含有量は０．３％未満、特に０．１％未満が好ましい。ここで、「下記酸化物換算」は、表記の酸化物とは価数が異なる酸化物であっても、表記の酸化物に換算した上で取り扱うことを意味する。
【００６０】
ＳｎＯ２の含有量は、好ましくは０〜１％、０．００１〜１％、特に０．０１〜０．５％である。
【００６１】
Ｆｅ２Ｏ３の好適な下限範囲は０．０５％以下、０．０４％以下、０．０３％以下、特に０．０２％以下であり、好適な下限範囲は０．００１％以上である。
【００６２】
ＣｅＯ２の含有量は０〜６％が好ましい。ＣｅＯ２の含有量が多くなると、耐失透性が低下し易くなる。よって、ＣｅＯ２の好適な上限範囲は６％以下、５％以下、３％以下、２％以下、１％以下、特に０．１％以下である。一方、ＣｅＯ２を導入する場合、ＣｅＯ２の好適な下限範囲は０．００１％以上、特に０．０１％以上である。
【００６３】
ＰｂＯは、高温粘性を低下させる成分であるが、環境的観点から、その使用を極力控えることが好ましい。ＰｂＯの含有量は０．５％以下、特に０．１％未満が好ましい。
【００６４】
上記成分以外にも、他の成分を合量で好ましくは１０％（望ましくは５％）まで導入してもよい。
【００６５】
本発明の分相ガラスは、以下の特性を有することが好ましい。
【００６６】
密度は、好ましくは５．０ｇ／ｃｍ３以下、４．５ｇ／ｃｍ３以下、４．０ｇ／ｃｍ３以下、３．５ｇ／ｃｍ３以下、特に３．２ｇ／ｃｍ３以下である。このようにすれば、有機ＥＬデバイスを軽量化することができる。
【００６７】
３０〜３８０℃における平均熱膨張係数は、好ましくは３０×１０−７／℃〜１００×１０−７／℃、４０×１０−７／℃〜９０×１０−７／℃、５０×１０−７／℃〜８０×１０−７／℃、特に５５×１０−７／℃〜６５×１０−７／℃である。近年、有機ＥＬデバイスにおいて、デザイン的要素を高める観点から、ガラス板に可撓性が要求される場合がある。可撓性を高めるためには、ガラス板の板厚を小さくする必要があるが、この場合、ガラス板とＩＴＯ、ＦＴＯ等の透明導電膜の熱膨張係数が不整合になると、ガラス板が反り易くなる。そこで、３０〜３８０℃における平均熱膨張係数を上記範囲とすれば、このような事態を防止し易くなる。なお、「３０〜３８０℃における平均熱膨張係数」は、ディラトメーター等で測定可能である。
【００６８】
歪点は、好ましくは４５０℃以上、５００℃以上、５５０℃以上、特に６００℃以上である。透明導電膜を高温で形成する程、透明性が高く、電気抵抗が低くなり易い。しかし、従来のガラス板は、耐熱性が不十分であるため、透明導電膜を高温で成膜することが困難であった。そこで、歪点を上記範囲とすれば、透明導電膜の透明性と低電気抵抗の両立が可能になり、更には有機デバイスの製造工程において、熱処理によりガラス板が熱収縮し難くなる。
【００６９】
１０２．５ｄＰａ・ｓにおける温度は、好ましくは１４５０℃以下、１４００℃以下、１３５０℃以下、１３００℃以下、１２５０℃以下、特に１２００℃以下である。このようにすれば、溶融性が向上するため、ガラス板の生産性が向上する。
【００７０】
液相温度は、好ましくは１３００℃以下、１２５０℃以下、１２００℃以下、特に１１５０℃以下である。また、液相粘度は、好ましくは１０２．５ｄＰａ・ｓ以上、１０３．０ｄＰａ・ｓ以上、１０３．５ｄＰａ・ｓ以上、１０３．８ｄＰａ・ｓ以上、１０４．０ｄＰａ・ｓ以上、１０４．４ｄＰａ・ｓ以上、特に１０４．６ｄＰａ・ｓ以上である。このようにすれば、成形時にガラスが失透し難くなり、例えば、フロート法又はオーバーフローダウンドロー法でガラス板を成形し易くなる。ここで、「液相温度」は、３０メッシュ（篩目開き５００μｍ）を通過し、５０メッシュ（篩目開き３００μｍ）に残るガラス粉末を白金ボートに入れて、温度勾配炉中に２４時間保持した後、結晶の析出する温度を測定した値を指す。また「液相粘度」は、液相温度におけるガラスの粘度を指す。
【００７１】
分相温度は、好ましくは７００℃以上、７５０℃以上、特に７８０℃以上である。また、分相粘度は、好ましくは１０９．０ｄＰａ・ｓ以下、特に１０５．０〜１０８．０ｄＰａ・ｓである。このようにすれば、成形工程及び／又は徐冷工程でガラスが分相し易くなり、フロート法又はオーバーフローダウンドロー法で分相構造を有するガラス板を成形し易くなる。結果として、ガラス板を成形した後に、別途の熱処理工程が不要になり、ガラス板の製造コストを低減し易くなる。ここで、「分相温度」は、ガラスを白金ボートに入れ、１４００℃でリメルトした後、白金ボートを温度勾配炉に移し、温度勾配炉中で３０分間保持した時に、明確な白濁が認められる温度を指す。「分相粘度」は、分相温度におけるガラスの粘度を白金引き上げ法で測定した値を指す。なお、本発明の分相ガラスは、成形工程及び／又は徐冷工程でガラスが分相することが好ましいが、これらの工程以外、例えば溶融工程でガラスが分相していてもよい。
【００７２】
波長４００〜７００ｎｍにおいてヘーズ値が５％以上、１０％以上、２０％以上、３０％以上、４０％以上、５０％以上、６０％以上、７０％以上、８０％以上、特に９０％以上の波長を有することが好ましい。所定値以上のヘーズ値を有する波長が存在しないと、光散乱機能が不十分になり、ガラス中の光を空気中に取り出し難くなる。
【００７３】
波長４００〜７００ｎｍにおける全光線透過率は、好ましくは２０％以上、３０％以上、４０％以上、特に５０％以上である。全光線透過率が低過ぎると、ガラス中の光を空気中に取り出し難くなる。
【００７４】
波長４００〜７００ｎｍにおいて拡散透過率が１０％以上、２０％以上、特に３０％以上の波長を有することが好ましい。所定値以上の拡散透過率を有する波長が存在しないと、ガラス中の光を空気中に取り出し難くなる。
【００７５】
厚み（平板形状の場合、板厚）は、好ましくは１．５ｍｍ以下、１．３ｍｍ以下、１．１ｍｍ以下、０．８ｍｍ以下、０．７ｍｍ以下、０．５ｍｍ以下、０．３ｍｍ以下、０．２ｍｍ以下、特に０．１ｍｍ以下である。厚みが小さい程、可撓性が高まり、有機ＥＬ照明の意匠性を高め易くなるが、厚みが極端に小さくなると、ガラスが破損し易くなる。よって、厚みは、好ましくは１０μｍ以上、特に３０μｍ以上である。
【００７６】
本発明の分相ガラスは、平板形状を有することが好ましく、つまりガラス板であることが好ましい。このようにすれば、有機ＥＬデバイスに適用し易くなる。平板形状を有する場合、少なくとも一方の表面に未研磨面を有すること（特に、少なくとも一方の表面の有効面全体が未研磨面であること）が好ましい。ガラスの理論強度は、非常に高いが、理論強度よりも遥かに低い応力でも破壊に至ることが多い。これは、ガラス板の表面にグリフィスフローと呼ばれる小さな欠陥が成形後の工程、例えば研磨工程等で生じるからである。よって、ガラス板の表面を未研磨にすれば、本来の機械的強度を損ない難くなるため、ガラス板が破壊し難くなる。また、研磨工程を簡略化又は省略し得るため、ガラス板の製造コストを低廉化することができる。
【００７７】
平板形状を有する場合、少なくとも一方の表面（特に未研磨面）の表面粗さＲａは０．０１〜１μｍが好ましい。表面粗さＲａが大きいと、その面に透明導電膜等を形成する場合、透明導電膜の品位が低下して、均一な発光を得難くなる。表面粗さＲａの好適な上限範囲は１μｍ以下、０．８μｍ以下、０．５μｍ以下、０．３μｍ以下、０．１μｍ以下、０．０７μｍ以下、０．０５μｍ以下、０．０３μｍ以下、特に１０ｎｍ以下である。
【００７８】
本発明の分相ガラスは、ダウンドロー法、特にオーバーフローダウンドロー法で成形されてなることが好ましい。このようにすれば、未研磨で表面品位が良好なガラス板を製造することができる。その理由は、オーバーフローダウンドロー法の場合、表面になるべき面は樋状耐火物に接触せず、自由表面の状態で成形されるからである。なお、オーバーフローダウンドロー法以外にも、スロットダウンドロー法を採用することができる。このようにすれば、薄肉のガラス板を作製し易くなる。
【００７９】
上記成形方法以外にも、例えば、リドロー法、フロート法、ロールアウト法等を採用することができる。特に、フロート法は、大型のガラス板を効率良く作製することができる。
【００８０】
本発明の分相ガラスは、別途の熱処理工程を経ていないことが好ましく、成形工程で分相しているか、或いは成形直後の徐冷（冷却）工程で分相していることが好ましい。特に、オーバーフローダウンドロー法でガラス板を成形する場合、樋状構造物内で分相現象が生じていてもよく、延伸成形時や徐冷時に分相現象が生じていてもよい。このようにすれば、ガラスの製造工程数が減少し、ガラスの生産性を高めることができる。なお、分相現象は、ガラス組成、成形条件、徐冷条件等により制御することができる。
【００８１】
本発明の分相ガラスは、平板形状を有する場合、少なくとも一方の表面を粗面化面としてもよい。粗面化面を有機ＥＬ照明等の空気と接する側に配置すれば、ガラス板の散乱効果に加えて、粗面化面の無反射構造により、有機ＥＬ層から放射した光が有機ＥＬ層内に戻り難くなり、結果として、光の取り出し効率を高めることができる。粗面化面の表面粗さＲａは、好ましくは１０Å以上、２０Å以上、３０Å以上、特に５０Å以上である。粗面化面は、ＨＦエッチング、サンドブラスト等で形成することができる。また、リプレス等の熱加工により、ガラス板の表面に凹凸形状を形成してもよい。このようにすれば、ガラス表面に正確な無反射構造を形成することができる。凹凸形状は、屈折率ｎｄを考慮しながら、その間隔と深さを調整すればよい。
【００８２】
また、大気圧プラズマプロセスにより粗面化面を形成することもできる。このようにすれば、ガラス板の一方の表面の表面状態を維持した上で、他方の表面に対して、均一に粗面化処理を行うことができる。また、大気圧プラズマプロセスのソースとして、Ｆを含有するガス（例えば、ＳＦ６、ＣＦ４）を用いることが好ましい。このようにすれば、ＨＦ系ガスを含むプラズマが発生するため、粗面化面を効率良く形成することができる。
【００８３】
更に、ガラス板の成形時に、少なくとも一方の表面に粗面化面を形成することもできる。このようにすれば、別途独立した粗面化処理が不要になり、粗面化処理の効率が向上する。
【００８４】
なお、ガラス板に粗面化面を形成せずに、所定の凹凸形状を有する樹脂フィルムをガラス板の表面に貼り付けてもよい。なお、凹凸形状の表面粗さＲａは、好ましくは１０Å以上、２０Å以上、３０Å以上、特に５０Å以上である。
【００８５】
本発明の分相ガラスは、有機ＥＬ素子に組み込んだ時に、有機ＥＬ素子の電流効率が、屈折率ｎｄが同程度の分相していないガラスを組み込んだ場合よりも高くなることが好ましい。例えば、２０ｍＡ／ｃｍ２における電流効率が、屈折率ｎｄが同程度の分相していないガラスを組み込んだ場合と比較して、５％以上、８％以上、１０％以上、特に１２％以上高くなることが好ましい。このようにすれば、有機ＥＬデバイスの輝度を高めることができる。特に、既存のガラス組成を大幅に変更しなくても、ガラス組成中に分相を誘起する成分を導入するだけで有機ＥＬデバイスの輝度を高めることができる。
【実施例１】
【００８６】
以下、実施例に基づいて、本発明を詳細に説明する。なお、以下の実施例は単なる例示である。本発明は、以下の実施例に何ら限定されない。
【００８７】
表１、２は、試料Ｎｏ．1〜３２を示している。
【００８８】
【表１】
2016064970.tif 000003
【００８９】
【表２】
2016064970.tif 000004
【００９０】
まず、表中に記載のガラス組成になるように、ガラス原料を調合した後、得られたガラスバッチをガラス溶融炉に供給して１４００℃で７時間溶融した。次に、得られた溶融ガラスをカーボン板の上に流し出し、平板形状に成形した後、歪点より室温まで１０時間かけて徐冷処理を行った。最後に、得られたガラス板について、必要に応じて加工を行い、種々の特性を評価した。
【００９１】
密度ρは、周知のアルキメデス法で測定した値である。
【００９２】
平均熱膨張係数αは、３０〜３８０℃の温度範囲においてディラトメーターで測定した値である。なお、測定試料として、φ５ｍｍ×２０ｍｍの円柱状試料（端面はＲ加工されている）を用いた。
【００９３】
歪点Ｐｓは、ＡＳＴＭ  Ｃ３３６−７１に記載の方法で測定した値である。なお、歪点Ｐｓが高い程、耐熱性が高くなる。
【００９４】
徐冷点Ｔａ、軟化点Ｔｓは  ＡＳＴＭ  Ｃ３３８−９３に記載の方法で測定した値である。
【００９５】
高温粘度１０４．０ｄＰａ・ｓ、１０３．０ｄＰａ・ｓ、１０２．５ｄＰａ・ｓ及び１０２．０ｄＰａ・ｓにおける温度は、白金球引き上げ法で測定した値である。なお、高温粘度が低い程、溶融性に優れる。
【００９６】
液相温度ＴＬは、３０メッシュ（篩目開き５００μｍ）を通過し、５０メッシュ（篩目開き３００μｍ）に残るガラス粉末を白金ボートに入れて、温度勾配炉中に２４時間保持した後、結晶の析出する温度を測定した値である。液相粘度ｌｏｇηＴＬは、液相温度ＴＬにおけるガラスの粘度を白金球引き上げ法で測定した値である。
【００９７】
分相温度ＴＯは、各ガラスを白金ボートに入れ、１４００℃でリメルトした後、白金ボートを温度勾配炉に移し、温度勾配炉中で３０分間保持した時に、白濁が明確に認められる温度を測定したものである。分相粘度ｌｏｇηＴＯは、分相温度ＴＯにおける各ガラスの粘度を白金球引き上げ法で測定したものである。
【００９８】
屈折率ｎｄは、島津製作所社製の屈折率測定器ＫＰＲ−２０００により測定したｄ線の値である。具体的には、まず２５ｍｍ×２５ｍｍ×約３ｍｍの直方体試料を作製し、（徐冷点Ｔａ＋３０℃）から（歪点Ｐｓ−５０℃）までの温度域を０．１℃／分の冷却速度で徐冷処理した後、屈折率ｎｄが整合する浸液を浸透させて測定した値である。
【実施例２】
【００９９】
上記試料Ｎｏ．３、６、８、９を１Ｍの塩酸溶液に１０分間浸漬させた後、カーボン蒸着し、試料表面を電界放出型走査電子顕微鏡（日立ハイテクノロジーズ製Ｓ−４３００ＳＥ）により観察した。その結果を図１〜４にそれぞれ示す。図１〜４は、試料Ｎｏ．３、６、８、９の試料表面を電界放出型走査電子顕微鏡で観察した像をそれぞれ示している。図１〜４から分かるように、試料Ｎｏ．３、６、８、９は、分相構造を有しており、Ｂ２Ｏ３に富む相（第二の相：ＳｉＯ２に乏しい層）が塩酸溶液により溶出していた。なお、分相ガラスにおいて、Ｂ２Ｏ３に富む相が塩酸溶液により溶出し、ＳｉＯ２に富む相が塩酸溶液に溶出しない。
【実施例３】
【０１００】
板厚が０．７ｍｍになるように、試料Ｎｏ．６〜９を加工し、更に両表面を鏡面研磨した後、波長３００〜８００ｎｍについて、分光光度計（島津製作所社製分光光度計ＵＶ−２５００ＰＣ）により、厚み方向の全光線透過率及び拡散透過率を測定した。その結果をそれぞれ図５〜８に示す。図５〜８から分かるように、試料Ｎｏ．６〜９は、何れも波長４００〜７００ｎｍにおいてヘーズ値が５％以上となる波長が存在し、光散乱機能を有していた。
【実施例４】
【０１０１】
表１の試料Ｎｏ．９に係るガラス板（板厚０．７ｍｍ：成形後に熱処理していないもの）を作製し、該ガラス板表面上に、マスクを用いて透明電極層としてＩＴＯ（厚み１００ｎｍ）を蒸着させた。続いて、ＩＴＯ上に、正孔注入層として高分子ＰＥＤＯＴ−ＰＳＳ（厚み４０ｎｍ）、正孔輸送層としてα−ＮＰＤ（厚み５０ｎｍ）、有機発光層としてＩｒ（ｐｐｙ）３を６質量％ドープしたＣＢＰ（厚み３０ｎｍ）、正孔阻止層ＢＡｌｑ（厚み１０ｎｍ）、電子輸送層Ａｌｑ（厚み３０ｎｍ）、電子注入層としてＬｉＦ（厚み０．８ｎｍ）、対向電極としてＡｌ（厚み１５０ｎｍ）を形成した後、内部を封止して、有機ＥＬ素子を作製した。得られた有機ＥＬ素子について、発光面に垂直な方向に輝度計（株式会社トプコン製ＢＭ−９）を配置し、正面輝度を測定し、電流効率を評価した。比較例として試料Ｎｏ．９と同程度の屈折率ｎｄを有する分相していないガラス板（板厚０．７ｍｍ）を組み込んで有機ＥＬ素子を作製した場合についても、同様にして正面輝度を測定し、電流効率を評価した。その結果、試料Ｎｏ．９に係るガラスを組み込んだ場合、２０ｍＡ／ｃｍ２における電流効率は、比較例に係るガラス板を組み込んだ場合よりも１４％向上した。なお、比較例に係るガラス板は、ガラス組成として、質量％で、ＳｉＯ２  ３６．０％、Ａｌ２Ｏ３  ５．１％、Ｂ２Ｏ３  １４．１％、ＣａＯ  ７．０％、ＳｒＯ  １１．２％、ＢａＯ  １７．９％、ＺｎＯ  ３．１％、ＺｒＯ２  ２．０％、ＴｉＯ２  ３．６％を含有しており、屈折率ｎｄが１．６３である。
【実施例５】
【０１０２】
表１の試料Ｎｏ．７に係るガラス板（板厚０．７ｍｍ：成形後に熱処理していないもの）を作製し、該ガラス板表面上に、マスクを用いて透明電極層としてＩＴＯ（厚み１００ｎｍ）を蒸着させた。続いて、ＩＴＯ上に、正孔注入層として高分子ＰＥＤＯＴ−ＰＳＳ（厚み４０ｎｍ）、正孔輸送層としてα−ＮＰＤ（厚み５０ｎｍ）、有機発光層としてＩｒ（ｐｐｙ）３を６質量％ドープしたＣＢＰ（厚み３０ｎｍ）、正孔阻止層ＢＡｌｑ（厚み１０ｎｍ）、電子輸送層Ａｌｑ（厚み３０ｎｍ）、電子注入層としてＬｉＦ（厚み０．８ｎｍ）、対向電極としてＡｌ（厚み１５０ｎｍ）を形成した後、内部を封止して、有機ＥＬ素子を作製した。得られた有機ＥＬ素子について、発光面に垂直な方向に輝度計（株式会社トプコン製ＢＭ−９）を配置し、正面輝度を測定し、電流効率を評価した。比較例として［実施例４］で用いた比較例と同じガラス板（板厚０．７ｍｍ）を組み込んで有機ＥＬ素子を作製した場合についても、同様にして正面輝度を測定し、電流効率を評価した。その結果、試料Ｎｏ．７に係るガラス板を組み込んだ場合、２０ｍＡ／ｃｍ２における電流効率は、比較例に係るガラス板を組み込んだ場合よりも９％向上した。
【図１】
2016064970.tif 000005
【図２】
2016064970.tif 000006
【図３】
2016064970.tif 000007
【図４】
2016064970.tif 000008
【図５】
2016064970.tif 000009
【図６】
2016064970.tif 000010
【図７】
2016064970.tif 000011
【図８】
2016064970.tif 000012